(57)【特許請求の範囲】
【請求項１】
少なくとも紙繊維と化学繊維との結合により構成される遊技機の構成部材を製造する製造方法において、
紙繊維と化学繊維と結合材料を水に混合分散させて混合繊維分散液を得る材料混合工程と、
前記混合繊維分散液を成形型内に充填し、該充填した混合繊維分散液をプレスすることにより一次脱水プレス成形品を得る一次脱水プレス工程と、
前記一次脱水プレス工程後に、紙繊維と化学繊維を結合材料により結合させながら、或いは結合させた後に再度脱水する二次脱水プレス工程とを備え、
前記結合材料は、前記化学繊維とは異なる結合用化学繊維であって、前記化学繊維の融点よりも融点が低く、加熱処理においては、前記結合用化学繊維を溶融させるが、前記化学繊維を溶融させない温度設定とされており、前記一次脱水プレス工程後から二次脱水プレス工程前間あるいは二次脱水プレス工程時に加熱処理が施され、前記加熱処理による結合用化学繊維の融着により各繊維の結合がなされるとともに、各繊維の間に水抜き穴としての連通空間を残すように各繊維を結合し、前記二次脱水プレス工程においては、少なくとも前記水抜き穴から脱水することを特徴とする遊技機の構成部材の製造方法。
【発明の詳細な説明】
【０００１】
【発明の属する技術分野】
本発明は、遊技機の構成部材の製造方法に関し、特には紙繊維と化学繊維との結合により構成される遊技機の構成部材を製造する製造方法に関する。
【０００２】
【従来の技術】
従来より、パチンコ遊技機等の遊技機においては、該遊技機の一部である遊技盤や遊技機枠等の構成部材が、紙繊維と化学繊維により成形された部材により形成されているものがある。この遊技機の構成部材を製造する方法としては、例えば、古紙を主体とした紙繊維と、強度を得るための化学繊維と、粉状又は粒状の熱硬化性樹脂や熱可塑性樹脂等からなる結合材料とを水に混合分散させて混合繊維分散液を調製し、次いで、前記混合繊維分散液を成形型内に充填し、該充填した混合繊維分散液をプレスすることにより脱水すると共に、前記紙繊維と化学繊維を結合材料により結合させる脱水プレス工程を複数回施すことによって、当該遊技機の構成部材を製造する方法がある。
【０００３】
しかしながら、上述した製造方法にあっては、脱水プレス工程時に、紙繊維同士、化学繊維同士、或いは紙繊維と化学繊維との間の空間が、前記熱硬化性樹脂や熱可塑性樹脂等からなる結合材料で塞がれてしまって、水分の抜けが悪い問題があった。特に水分の抜けが悪い箇所が部分的に発生した場合等には、脱水プレス工程時に前記水分の抜けが悪い箇所で成形品が破裂したりする等製造上弊害を生じるおそれがあったり、製品の強度が低下してしまうおそれがあった。
【０００４】
また、前記紙繊維と化学繊維とを結合させる結合材料として熱可塑性樹脂を加える場合には、各繊維同士の結束保持機能を高めるため、粉状又は粒状の熱可塑性樹脂が過分に加えられることが多く、前記熱可塑性樹脂が混合繊維分散液中に熱可塑性樹脂が広範囲に分布して繊維間を塞ぐように結合してしまい、前記脱水プレス時における水分の抜けが特に悪くなってしまう可能性があった。
【０００５】
【発明が解決しようとする課題】
本発明は上記の問題点に鑑みなされたもので、脱水プレス時に水分を効率よく十分に取り除くことが可能となり、成形品が破裂する等の製造上の弊害を極力防止できると共に、遊技機の構成部材として必要な強度を有する製品が得られる遊技機の構成部材の製造方法を提供するものである。
【０００６】
【課題を解決するための手段】
すなわち、この発明は、少なくとも紙繊維と化学繊維との結合により構成される遊技機の構成部材を製造する製造方法において、紙繊維と化学繊維と結合材料を水に混合分散させて混合繊維分散液を得る材料混合工程と、前記混合繊維分散液を成形型内に充填し、該充填した混合繊維分散液をプレスすることにより一次脱水プレス成形品を得る一次脱水プレス工程と、前記一次脱水プレス工程後に、紙繊維と化学繊維を結合材料により結合させながら、或いは結合させた後に再度脱水する二次脱水プレス工程とを備え、前記結合材料は、前記化学繊維とは異なる結合用化学繊維であって、前記化学繊維の融点よりも融点が低く、加熱処理においては、前記結合用化学繊維を溶融させるが、前記化学繊維を溶融させない温度設定とされており、前記一次脱水プレス工程後から二次脱水プレス工程前間あるいは二次脱水プレス工程時に加熱処理が施され、前記加熱処理による結合用化学繊維の融着により各繊維の結合がなされるとともに、各繊維の間に水抜き穴としての連通空間を残すように各繊維を結合し、前記二次脱水プレス工程においては、少なくとも前記水抜き穴から脱水することを特徴とする。
【０００７】
【発明の実施の形態】
以下図面を用いて本発明の実施形態を説明する。図１は本発明の製造方法によって製造された構成部材を有する遊技機の一実施例を示す概略斜視図、図２は図１の遊技盤の背面図である。また、図３は本発明の一実施例に係る遊技機の構成部材の製造方法における製造工程を示すブロック図、図４は材料混合工程を示す概略図、図５は一次脱水プレス工程の概略図、図６は一次脱水プレス工程終了後における一次脱水プレス成形品の部分拡大概略図、図７は乾燥工程の概略図、図８は二次脱水プレス工程の概略図、図９は図８の概略平面図、図１０は二次脱水プレス工程終了後における二次脱水プレス成形品の部分拡大概略図、図１１は裁断工程の概略図、図１２は排水処理装置の概略を示す図である。さらに、図１３は他の実施例の製造方法で化学繊維として用いられる芯鞘型繊維の概略斜視図、図１４はさらに他の実施例の製造方法で化学繊維として用いられるサイドバイサイド型複合繊維の概略斜視図、また図１５は図１３の芯鞘型繊維を用いる実施例の一次脱水プレス工程終了後における一次脱水プレス成形品の部分拡大概略図、図１６は同実施例の二次脱水プレス工程終了後における二次脱水プレス成形品の部分拡大概略図である。
【０００８】
図１に示す遊技機１０は、この発明の製造方法の一実施例によって得られた構成部材を有するもので、一部の構成部材が、少なくとも紙繊維と化学繊維が水に混合分散した混合繊維分散液を脱水プレス成形（後述の一次脱水プレス工程及び二次脱水プレス工程）し、乾燥させた混合繊維の成形品からなる。前記紙繊維と化学繊維は、それぞれの繊維同士が絡み合った状態における二次脱水プレス工程の加熱処理による結合用化学繊維の融着、及び水溶性接着剤による接着性により結合されている。前記遊技機１０の構成部材としては、従来、木材又は樹脂等で形成されていた強度保持構成部材とされ、特には、遊技盤１１、遊技機枠１２、球受け皿１３の中から選択される少なくとも一部材とすることが好ましい。この実施例では、遊技盤１１及び遊技機枠１２が、前記混合繊維の成形品で構成されている。図２は、遊技盤１１の背面を示す。
【０００９】
紙繊維は、新品の紙から得られた新品紙繊維のみ、或いは一度市場に出回った紙、すなわち古紙から得られた古紙繊維のみ、或いはその両方を含む繊維の何れでもよいが、古紙繊維を含む紙繊維、好ましくは古紙繊維のみを用いれば、より安価な遊技機が得られるのみならず、廃棄物の再利用及び有効利用に役立つため好ましい。古紙繊維は、後記する遊技機の構成部材の製造方法で詳述するように、古新聞や古雑誌、広告、廃棄コピー紙等のような古雑誌類を水（湯を含む）に浸けて離解した繊維で構成される。
【００１０】
化学繊維は、再生繊維、半合成繊維、合成繊維、無機繊維の中から、水となじみ易く、しかも強度が高く、耐摩耗性、耐薬品性、耐候性に優れ、濡れた場合にも乾き易い化学繊維が複数種類選択されて用いられている。また、前記複数種類の化学繊維中の、少なくとも一種類の化学繊維が、他の種類の化学繊維よりも融点の低いものとされ、その融点の低い化学繊維が結合材料として作用する結合用化学繊維とされている。これによって、前記紙繊維，化学繊維（結合用化学繊維を含む。）が互いに絡み合った状態において、前記結合用化学繊維が溶融する温度で加熱処理が施されると、当該結合用化学繊維の融着によって、各繊維同士を結合させることができる。
【００１１】
前記化学繊維の例としては、ポリエチレン繊維、ポリエステル繊維、ポリプロピレン繊維、ポリアミド繊維、ポリ―メタ―フェニレンテレフタルアミド繊維等が挙げられる。なお、これらの化学繊維と紙繊維等からなる遊技機１０の構成部材の再利用を考えた場合、前記結合用化学繊維としては、加熱処理により再度溶融して各繊維同士を再離解させることが可能となる、前記ポリエチレン繊維等の熱可塑性の化学繊維が最適である。さらには、耐熱性、耐燃性、絶縁性を持つ化学繊維は、パチンコ遊技機のような電気を使う遊技機に好適である。
【００１２】
また、前記化学繊維（結合用化学繊維を含む。）には、少なくとも互いに融点が異なる複数層からなる化学繊維を用いてもよい。この複数層からなる化学繊維としては、例えば、図１３に示すように、化学繊維の内層に相当する芯部分５１とその外層に相当する鞘部分５２とからなり、前記芯部分５１が前記鞘部分５２により被覆されている芯鞘型繊維５０がある。なお、この芯鞘型繊維５０では、その芯部分５１と鞘部分５２とでそれぞれ融点が異なっている。ここでは、前記鞘部分５２の融点の方が芯部分５１の融点よりも低くされ、該鞘部分５２が各繊維同士を結合させる結合用化学繊維（結合材料）として機能する。
【００１３】
具体的に、前記芯鞘型繊維５０の例としては、その芯部分５１にポリエステル繊維を用い、鞘部分５２にポリエチレン繊維を用いたものが挙げられる。このように、熱可塑性の化学繊維であるポリエステル繊維とポリエチレン繊維を用いれば、前述したように構成部材（成形品）の再利用が容易になる。なお、上の説明では、複数層からなる化学繊維の内層部分が１層で構成されているが、これに限らず、前記内層部分が２層以上、合計３層以上とされても良い。
【００１４】
さらに、前記複数層からなる化学繊維としては、図１４に示すように、融点の異なる二種類の化学繊維層５６，５７を、それらの接合面が略直線（略平面）となるように積層したサイドバイサイド型複合繊維５５も挙げることができる。図示のサイドバイサイド型複合繊維５５では、図の右側の化学繊維層５７の融点の方が、左側の化学繊維層５６の融点よりも低くされ、前記化学繊維層５７が、各繊維同士を結合させる結合用化学繊維（結合材料）として機能する。
【００１５】
具体的に、前記サイドバイサイド型複合繊維５５の例としては、融点が高い層５６にポリエステル繊維を用い、融点が低い層５７にポリエチレン繊維を用いたものが挙げられる。このように、熱可塑性の化学繊維であるポリエステル繊維とポリエチレン繊維を用いれば、前述したように構成部材（成形品）の再利用が容易になる。なお、上のサイドバイサイド型複合繊維では、２種類の化学繊維層が貼り合わされた２層構造となっているが、これに限らず、３種類以上の化学繊維層を積層した３層以上の構造とされても良い。
【００１６】
前記遊技機１０の構成部材は、前記紙繊維（古紙繊維の場合を含む）及び化学繊維が水に混合分散した混合繊維分散液を、後に詳述するように、脱水プレス処理する（一次脱水プレス工程及び二次脱水プレス工程を施す）ことにより成形される。また、脱水プレス処理後、必要に応じて適宜裁断されて所望形状とされることもある。さらに、前記遊技盤１１のように、その表面に模様等の装飾が必要とされるものにあっては、前記紙繊維と化学繊維との混合繊維からなる成形品の表面に、装飾シート材が貼着される。
【００１７】
前記構成の遊技機１０にあっては、古雑誌等のような紙製品の再利用及び有効利用に役立ち、しかも、前記構成部材を形成する紙繊維と化学繊維が、それぞれの繊維同士の絡み合いや、加熱処理による前記結合用化学繊維の溶融と冷却固化によって結合されており、木材又は樹脂等で形成された部材と同等の強度が得られるようになっている。また、製品（構成部材）を得る過程においては、必要に応じて後述の水溶性接着剤を加えることにより、各繊維同士の結合をさらに強固にして、製品の強度を高めるようにしても良い。
【００１８】
次に、本発明に係る遊技機の構成部材の製造方法の実施形態について説明する。本発明の製造方法は、前記遊技盤１１、遊技機枠１２及び球受け皿１３等のような遊技機の構成部材を製造する方法に関するものである。その製造方法は、図３に示すように、材料混合工程、一次脱水プレス工程、乾燥工程、二次脱水プレス工程を備え、さらにこの実施例では裁断工程を備えている。
【００１９】
材料混合工程（原料調製工程）では、図４に示すように、紙繊維に少なくとも化学繊維が水に混合分散した混合繊維分散液を調製する。この実施例においては、次に詳述するように、紙繊維分散液と化学繊維分散液を別個に調製し、それぞれの貯蔵タンクに一旦貯蔵した後、ミキシング装置に所要割合で導入し、混合して混合繊維分散液としている。
【００２０】
まず、紙繊維分散液の調製について示す。紙繊維の原料としては、新品の紙や古紙が用いられるが、前記のように古紙を含んで、或いは古紙のみを用いれば、廃棄物の再利用および経済性の点で好ましい。以下、紙繊維の原料として、主に、漫画本や電話帳、週刊誌のような古雑誌類からなる古紙を用いる場合について示す。古雑誌類の背中部分に位置する頁張付部を頁部から切断機で切断分離して糊やホッチキスの針等を除去し、頁部に相当する紙部を選別する（Ｓ１）。前記糊やホッチキスの針等は、古紙繊維から良好な成形品を製造するのに邪魔であるばかりか、製造装置の清掃等も面倒になるため、予め頁部と選別しておく。その際、糊や針を確実に除去するため、古雑誌類の背中部分から所定幅、通常１ｃｍ程度の部分で切断するのが好ましい。前記切断分離は、雑誌類をコンベア等の自動送り装置上に頁張付（接着）側が同一方向となるようにして並べ、自動送り装置上の雑誌類が切断装置まで到達して切断機の刃部を通過することによって、連続的に行われ、それによって糊や針のついた頁張付部が頁部（紙部）と分離し、自動的にゴミ貯蔵部に送られるようにするのが、作業の効率化の点から好ましい。なお、前記切断された糊や針の付いた古紙片は、後の乾燥工程における燃料として利用することも可能である。
【００２１】
なお、紙繊維の原料として新品の紙を用いる場合には、前記切断選別（Ｓ１）が不要となる。また、新品の紙と古雑誌類を用いる場合には、古雑誌類については前記切断選別（Ｓ１）が行われた後に次の計量が行われ、新品の紙については前記切断選別（Ｓ１）が行われることなく、次の計量が行われる。
【００２２】
前記紙部は、所要量計量され（Ｓ２）、パルパーと称されるミキサーに所要量の水と共に投入されて混合され、離解が行われる（Ｓ３）。水は水タンク（Ｓ４）から供給される。紙と水の割合は、紙繊維が離解し易いように決められるが、通常水と紙の合計１００重量％に対し、紙の重量％が０．５〜１５重量％程度となるようにするのが好ましいとされる。一例としてパチンコ遊技盤４枚を製造する場合を示すと、古紙原料３２５ｋｇに対して水１０５０８リットルを注入する。もちろん、紙の割合は前記範囲に限られるものではない。前記パルパー内の混合によって、紙は繊維状にほぐれ、粥（かゆ）状の紙繊維分散液となる。その紙繊維分散液は、一旦紙繊維分散液貯蔵タンク（Ｓ５）に貯蔵される。なお、前記紙繊維の離解を行う水は、常温でよいが、３０℃〜１００℃程度の湯とすれば、紙がスムーズに繊維状にほぐれるようになる。しかし、湯を用いる場合には、湯温が高くなるほど、古紙の印刷インクがにじみ出し易くなるため、後の水処理が必要となる煩わしさがある。
【００２３】
また、前記紙繊維分散液は、前記切断選別で誤って混入した糊や針、或いはゴミ等の不要物が含まれているため、紙繊維分散液貯蔵タンク（Ｓ５）に貯蔵される前に、セパレーターや、クリーナー、或いはスクリーン等に通されて不要物が除去される（Ｓ３ａ）のが好ましい。特に一度遊技機に使用された紙繊維と化学繊維の成形品からなる構成部材、例えばこの発明における遊技機１０の遊技盤１１を再利用する場合においては、その遊技盤に装飾シートや釘、プラスチック類等、多数の部材が付いており、それらの部材を事前に完全に取り除くのは容易ではないことから、紙繊維分散液に混入するおそれがあり、前記セパレーター等による不要物除去（Ｓ３ａ）は、より重要になる。
【００２４】
化学繊維についても計量されて（Ｓ６）、水タンク（Ｓ４）から供給される所要量の水とともに別のパルパー（ミキサー）に投入されて混合され、それによって水になじんで離解分散し（Ｓ７）、化学繊維分散液となる。その化学繊維分散液は、一旦化学繊維分散液貯蔵タンク（Ｓ８）に貯蔵される。パルパーは、一つのものを古紙繊維用と化学繊維用とに、交互に対象繊維を代えて使用してもよい。なお、化学繊維の太さは２〜５デニール、長さは３〜６ｍｍ程度が好ましい。この例では、投入する化学繊維を二種類とし、一方の化学繊維（結合用化学繊維）には、太さ２デニール、長さ５ｍｍ、その融点が１１０℃であるポリエチレン繊維を用い、他方の化学繊維には、太さ２デニール、長さ５ｍｍ、その融点が１３０℃であるポリプロピレン繊維を用いた。なお、化学繊維の長さが６ｍｍを越えると繊維が絡まり易くなり過ぎ、団子状態になって繊維の分散が容易に行えなくなる。また、前記二種類を合計した化学繊維の割合は、該二種類の化学繊維と水の合計１００重量％に対して０．１〜５重量％となるようにすれば、これらの化学繊維が水に良好に分散する。例えば、４枚の遊技盤を成形する例においては、前記二種類の化学繊維８１ｋｇを水１３４１９リットルに分散させる。もちろん、化学繊維の種類及びその割合は前記種類及び前記範囲に限られるものではない。
【００２５】
また、前記二種類の化学繊維を投入する代わりに、前記複数層からなる芯鞘型繊維５０或いはサイドバイサイド型複合繊維５５を一種類だけ投入するようにしても良い。なお、芯鞘型繊維５０を投入する場合でも、該芯鞘型繊維５０の太さは２〜５デニール、長さは３〜６ｍｍ程度が好ましい。当該芯鞘型繊維５０の具体例としては、内層（芯部分）５１を融点が１３０℃であるポリエステル繊維で形成し、外層（鞘部分）５２を融点が１１０℃であるポリエチレン繊維で形成したもので、太さ２デニール、長さ５ｍｍのものが挙げられる。この芯鞘型繊維５０と水の混合割合についても、前記芯鞘型繊維５０と水の合計１００重量％に対する芯鞘型繊維５０の割合を０．１〜５重量％となるようにすれば、芯鞘型繊維５０が水に良好に分散する。
【００２６】
さらに、サイドバイサイド型複合繊維５５を投入する場合においても、その太さは２〜５デニール、長さは３〜６ｍｍ程度が好ましい。当該サイドバイサイド型複合繊維５５の具体例としては、融点が１３０℃であるポリエステル繊維と融点が１１０℃であるポリエチレン繊維とを貼り合わせたもので構成され、太さ２デニール、長さ５ｍｍのものを挙げることができる。このサイドバイサイド型複合繊維５５と水の混合割合についても、上記芯鞘型繊維５０と同様に、サイドバイサイド型複合繊維５５を、該複合繊維５５と水の合計１００重量％に対して０．１〜５重量％となるようにすれば、サイドバイサイド型複合繊維５５が水に良好に分散する。
【００２７】
前記紙繊維分散液と化学繊維分散液は、それぞれの前記貯蔵タンクから所用量ずつミキシング装置に導入され（Ｓ９）、そこで混合され、古紙繊維と化学繊維が水に均一に分散した混合繊維分散液が製造される。その際、既に前記紙繊維分散液には紙繊維が、また化学繊維分散液には化学繊維が分散しており、その分散液の混合によって混合繊維分散液が製造されるため、紙繊維分散液と化学繊維分散液の配合割合を自由に設定でき、得られる成形品をその強度が所望の値となるようにすることができる。一般に何度もリサイクルした紙繊維は強度低下を生じるため、前記紙繊維分散液と化学繊維分散液の配合割合を変更して化学繊維の割合を増すことにより、成形品の強度の均一性を維持することが容易に行えるようになる。
【００２８】
前記混合繊維分散液における、繊維分（紙繊維と化学繊維）の濃度が、０．５〜７重量％であると、両繊維が水に良好に分散し易くなり、より好ましい。また、紙繊維と化学繊維の割合は、重量比で９：１〜７：３が好ましい。化学繊維が１０％未満では充分な強度の製品（最終成形品）が得られなくなる。この例では、紙繊維３２５ｋｇに対して化学繊維８１ｋｇ、水の総量が２３９２７リットル、繊維分の重量濃度が約１．７％となっている。
【００２９】
さらに、溶融する結合用化学繊維（複数層からなる化学繊維の融点が低い層を含む。）の割合（重量比）を３０％以下となるようにすれば、各繊維間の後述する水抜き穴（連通空間あるいは隙間）を十分確保でき、少なくとも二次脱水プレス時の脱水性が良好となる。また、一度遊技機に使用された製品を再利用するため、その製品をパルパーに投入して混合する際に、溶融固化した化学繊維（結合用化学繊維）による融着結合を比較的容易に解除（離解）することが可能となる。もちろん、繊維分、紙繊維及び化学繊維の割合は、必ずしも上記範囲に限られるものではない。
【００３０】
前記のように紙繊維分散液と化学繊維分散液を別個に調製して一旦貯蔵タンクに貯えるのは、紙繊維と化学繊維とでは水に良好に分散する割合が異なるためである。一般に化学繊維は紙繊維よりも水に分散し難いため、水に対する繊維濃度を紙繊維の場合よりも低くした方が繊維分散を良好にできる。したがって、紙繊維と化学繊維を別々に水と混合して分散液を調製し、その後両分散液を所定割合で混合した方が紙繊維と化学繊維が良好に分散した混合繊維分散液を得られる。
【００３１】
また、前記ミキシング装置の混合繊維分散液には、一次脱水プレス工程及び二次脱水プレス工程における脱水性を向上させる抄紙用粘剤や定着剤、耐水化剤、消泡剤、水溶性の紙力増強剤（以下、水溶性接着剤と呼ぶ。）等の薬剤が適宜、適量添加される。例えば、抄紙用粘剤としてポリエチレンオキサイドを前記混合繊維分散液に添加すれば、繊維（紙繊維及び化学繊維）を水に均一に分散させると共に、一次脱水プレス工程及び二次脱水プレス工程における混合繊維分散液からの脱水性を向上させることができ、製品中の繊維分布が均一となった地合のよい製品を得ることができる。また、前記水溶性接着剤を添加すれば、化学繊維と紙繊維、紙繊維同士、或いは化学繊維同士の結合がさらに強固なものとなって製品の強度を高めることができると共に、該水溶性接着剤は分解が容易なため製品の再利用性が悪化しない。なお、水溶性接着剤としては、水溶性特殊高分子重合体、ポリアクリルアミド、カオチン化デンプン等が挙げられる。
【００３２】
前記定着剤は、前記水溶性接着剤が紙繊維に定着し易くなる働きをする。この定着剤としては、硫酸アルミニウム、ポリアクリルアミド等を挙げることができる。前記耐水化剤は、成形品に撥水性（水をはじく性質）を付与するためのもので、前記遊技盤１１等の水洗いが可能となる。なお、この耐水化剤としては、ポリアミン系樹脂、ポリアミド系樹脂等を挙げることができる。前記消泡剤は、ミキシング装置等で繊維をかき混ぜる際に泡を生じにくくするものである。繊維の撹拌時に泡を生じると、繊維に泡が付着して水面上に繊維が泡ととともに浮かび、繊維の均一な分散が難しくなる。この消泡剤としては非イオン活性剤を挙げることができる。なお、混合繊維分散液に添加される薬剤は前記のものに限られない。また、前記薬剤を添加することなく紙繊維分散液と化学繊維分散液を混合し、その混合繊維分散液を一つ或いは二以上の別の貯蔵タンクに一旦貯蔵し、その貯蔵タンクから必要分だけ次の工程へ送るようにしたり、或いは次の工程へ送る途中に薬剤との混合用ミキシング装置を設けて前記薬剤を添加するようにしてもよい。
【００３３】
前記混合繊維分散液は、所要繊維濃度に濾過されて凝縮される（Ｓ１０）。その際の最終繊維濃度は、０．５〜７重量％が好ましい。この例では、残存水分が１３１２７リットルとなるまで濾過し、繊維分は４０６ｋｇと変化ないため、繊維分濃度は３．０重量％である。
【００３４】
次いで、一次脱水プレス工程を行う。この一次脱水プレス工程では、図５に示すように、前記混合繊維分散液をコールドプレス機（脱水成形プレス機）Ｓ１１の成形型Ｓ１２内に所要量充填し、該充填した混合繊維分散液を上からプレスし、水分を絞り出す。この一次脱水プレス工程によって、混合繊維分散液中の水分が大半除かれる。この例では、約４０％まで水分が減少する。プレス圧は１０ｔから１０００ｔが好ましい。１０ｔ未満では水分がよく抜けないからである。この例では３００ｔである。
【００３５】
成形型Ｓ１２は適宜形状の枠体の底面に網が設けられ、成形型Ｓ１２内に充填された混合繊維分散液の水分が、プレスによって前記網を通って下方へ絞り出され、網上面に繊維分が堆積するようになっている。また、この実施例では網の下に下方バキュームＳ１４ａが設けられ、前記プレスの際に、まず下方バキュームＳ１４ａを作動させて水分を吸い出し、それと同時にプレスにより水分を絞り出す。プレス板Ｓ１４の上や周囲にあふれた水分は、上方バキュームＳ１４ｂにより吸引され、それらによって成形型Ｓ１２周囲の水滴が除去され、一旦絞り出された水分がプレス成形品内に戻るのが防止される。なお、プレスの開始時期は、下方バキュームＳ１４ａがある程度水分を吸い出した時点でもよいが、その場合には生産効率が若干低下する。
【００３６】
前記成形型Ｓ１２の網目サイズは６０〜８０メッシュが好ましい。ここで、メッシュは網目を表わす単位で、２５．４ｍｍ一辺間の目数を言う。６０メッシュ未満であると網目が粗すぎて繊維が水と一緒に抜け出し易くなり、それに対して８０メッシュより大になると繊維が網目を押さえて塞いでしまい、水分の抜ける時間が長くなり、生産効率が低下する。成形型Ｓ１２の枠体形状及びサイズは、製品の種類や大きさ及び数等に応じて決定される。例えば、製品と等しいサイズ及び形状や、その後の裁断により複数の製品とされる大きさ等である。この例では、遊技盤の４個分の大きさからなるパネルを形成できる枠体が用いられている。符号Ｓ１３は混合繊維分散液の注入ノズル、Ｓ１５はコンベア装置、Ｓ１５ａはコンベア上に付着した繊維等を洗浄するための洗浄ノズルである。
【００３７】
また、前記コールドプレス機Ｓ１１によって、混合繊維分散液から絞り出された水分は、前記下方バキュームＳ１４ａを通り、図１２に示す排水処理装置に送られて再利用できるように処理される。さらに、上方バキュームＳ１４ｂによって吸引された水分も排水処理装置へ送られて再利用できるように処理される。
【００３８】
前記一次脱水プレス工程によって平板状にされた一次脱水プレス成形品２１は、図６に示すように、ある程度の水分４０を残した大部分の水分が除去されることにより、水に均一に混合分散していた紙繊維４１、二種類の化学繊維であるポリエチレン繊維（結合用化学繊維）４２とポリプロピレン繊維４３のそれぞれの繊維同士が絡み合った状態となっている。
【００３９】
これに対して、前記芯鞘型繊維５０やサイドバイサイド型複合繊維５５等の複数層からなる化学繊維を用いた場合には、前記一次脱水プレス工程により平板状にされた一次脱水プレス成形品２１Ａは、図１５（この図では芯鞘型繊維５０を用いた場合が示されている。）から理解されるように、ある程度の水分４０を残した状態で、水に均一に混合分散していた紙繊維４１と複数層（ポリエステル繊維層５１（５６）とポリエチレン繊維層５２（５７））からなる化学繊維５０（５５）のそれぞれの繊維同士が絡み合った状態となっている。
【００４０】
前記一次脱水プレス成形品２１（２１Ａ）は吸引移動装置Ｓ１６で、吸着されて次の乾燥工程へ運ばれ、さらに水分が除去される。乾燥工程は、前記一次脱水プレス工程により得た一次脱水プレス成形品２１（２１Ａ）を乾燥させる工程である。該乾燥工程では、図７に示すように、ウィケットドライヤーＳ１７と称される乾燥装置で前記一次脱水プレス成形品２１（２１Ａ）の乾燥が行われる。ウィケットドライヤーＳ１７は、乾燥炉Ｓ１８内に上側が製造ラインの前方へ回転し、下側が製造ラインの後方側へ回転する回転ベルト状部材Ｓ１９が設けられ、その回転ベルト状部材Ｓ１９の表面に後方へ傾斜した支持部材Ｓ２０が所定間隔で立設されている。そして、前記一次脱水プレス工程から搬送される一次脱水プレス成形品２１（２１Ａ）を支持部材Ｓ２０で受け、その支持部材Ｓ２０前面にもたれさせるようにして立てて前記一次脱水プレス成形品２１（２１Ａ）を支持しながら乾燥炉Ｓ１８内を前方へ移動させ、その移動中に乾燥炉Ｓ１８の熱風装置（図示せず）による熱風で一次脱水プレス成形品２１（２１Ａ）の乾燥を行う。
【００４１】
前記ウィケットドライヤーＳ１７では、複数の一次脱水プレス成形品２１（２１Ａ）が所定間隔で間をあけて立てられた状態で連続的に前方へ搬送されながら乾燥処理されるため、効率よく乾燥を行うことができる。さらに、前記支持部材Ｓ２０を、複数本の平行な棒部材や格子状部材、又は網状部材等で形成すれば、ウィケットドライヤーＳ１７で搬送される一次脱水プレス成形品の背面にも熱風が当たり、効率よく乾燥を行うことができる。さらに、この例の乾燥工程では、乾燥効率を上げるため、ウィケットドライヤーＳ１７で発生した蒸気を吸引装置で吸引して排水処理装置へ送るようにされている。
【００４２】
前記乾燥炉Ｓ１８内の温度は、一次脱水プレス成形品２１（２１Ａ）の乾燥効率を低下させず、かつ前記一次脱水プレス成形品２１（２１Ａ）が燃えることがないようにするため、１００〜２００℃とすることが好ましく、さらには前記一次脱水プレス成形品中の化学繊維の融点に応じて適宜決定される。この例では、二種類の化学繊維であるポリエチレン繊維とポロプロピレン繊維の融点が、それぞれ１１０℃と１３０℃であるため、乾燥炉Ｓ１８内の温度を、両化学繊維が溶融しない温度である１０５℃に設定し、前記一次脱水プレス成形品に含まれる水分の８０％〜９０％を除去するようにしている。このようにすれば、上記の一次脱水プレス成形品の乾燥効率低下や一次脱水プレス成形品が燃えるといった不具合を解消できる。さらには、前記各化学繊維が何れも溶融しないため、一次脱水プレス成形品２１は紙繊維４１及び各化学繊維４２，４３が絡み合った網目構造を有し、各繊維間の連通空間（網目部分）が潰されず、次の二次脱水プレス工程において、前記各繊維間の連通空間が水抜き穴Ｈ（図６，１０等参照）として作用し、一次脱水プレス成形品２１に含まれたままの水分を、前記水抜き穴を通して除去し易くなる。
【００４３】
なお、二種類の化学繊維の代わりに、一種類の前記芯鞘型繊維５０やサイドバイサイド型複合繊維５５等の複数層からなる化学繊維を用いる場合においても、前記と同じ理由により、乾燥炉Ｓ１８内の温度を化学繊維５０，５５の両層（ポリエステル繊維層５１，５６、ポリエチレン繊維層５２，５７）が溶融しない温度（例えば、１０５℃）に設定するのが好ましい。
【００４４】
また、前記一次脱水プレス成形品２１（２１Ａ）が乾燥炉Ｓ１８内を通過する時間は、一次脱水プレス成形品の厚み等により乾燥具合が異なるため、一次脱水プレス成形品の厚みや成形効率等に応じて最適時間となるようにコンベアの速度を調製する。一般に、乾燥炉Ｓ１８内の温度が一定の場合、一次脱水プレス成形品が厚みの大のものであれば、その炉内通過時間を長くし、前記一次脱水プレス成形品が厚みの薄いものであれば、その炉内通過時間を短くする。また、一次脱水プレス成形品の厚みが一定であれば、炉内温度を高くすれば、その炉内通過時間を短くして成形効率を高めることができる。
【００４５】
前記乾燥工程を経た乾燥処理品（一次脱水プレス成形品２１または２１Ａに乾燥処理を施したもの）２２は、二次脱水プレス工程へコンベアＳ２１で搬送される。この例では、二次脱水プレス工程を示す図８及びその平面図である図９のように、乾燥処理品２２が上下動可能な移載装置Ｓ２２に供給される。この移載装置Ｓ２２の乾燥処理品受け入れ棚Ｓ２２ａは上下に移動し、多段式加熱プレス機Ｓ２４（Ｓ２５）の段数分だけ乾燥処理品２２を受け入れる。もちろん、前記乾燥処理品受け入れ棚Ｓ２２ａ及び乾燥処理品２２の受け入れ枚数はこれに限られるものではない。また、この例のように、多段式加熱プレス機Ｓ２４，Ｓ２５が複数の場合、移載装置Ｓ２２は移動可能とされる。この例では、図９から理解されるように、２つの多段式加熱プレス機Ｓ２４，Ｓ２５が製造ラインの方向に対して直交する左右両側に並列に配置され、また、移載装置Ｓ２２が床面に敷設されたレールＳ２２ｂ上を車輪Ｓ２２ｃ（図８参照）によって左右両側へ移動できるようにされ、その移動によって、左右の多段式加熱プレス機Ｓ２４，Ｓ２５と移載装置Ｓ２２が対応する位置となるようにされている。
【００４６】
前記移載装置Ｓ２２は、前記コンベアＳ２１から乾燥処理品２２を受け入れた後、製造ライン方向と直交する左側（又は右側）へ移動して左（右）の多段式加熱プレス機Ｓ２４（Ｓ２５）と対向する位置に移る。そして、乾燥処理品受け入れ棚Ｓ２２ａが昇降を開始し、適宜の位置になった時点で、その移載装置Ｓ２２に設けられている押出装置Ｓ２３によって、多段式加熱プレス機Ｓ２４（Ｓ２５）の各段の熱板Ｓ２６に乾燥処理品２２を載せ、その載置完了後に多段式加熱プレス機Ｓ２４（Ｓ２５）で二次脱水プレス（加熱プレス）が始まる。この二次脱水プレスにおいては、乾燥処理品（ある程度乾燥された一次脱水プレス成形品）２２を構成する融点の異なる二種類の化学繊維の内、融点の低い結合用化学繊維を溶融させることにより、化学繊維と紙繊維、紙繊維同士、或いは化学繊維同士を結合させる。
【００４７】
前記多段式加熱プレス機Ｓ２４（Ｓ２５）は、熱板Ｓ２６間が近接及び離間し、近接時に熱板Ｓ２６間で乾燥処理品２２をプレスするようになっている。熱板Ｓ２６の温度は１００〜２００℃が好ましく、前記乾燥処理品２２に含まれる化学繊維の融点に応じて適宜決定され、この例では１２０℃に設定されている。また、多段式加熱プレス機Ｓ２４（Ｓ２５）のプレス圧は１０００ｔ〜３０００ｔとすることが好ましい。１０００ｔ以下では、乾燥処理品２２を必要強度となるまでプレスできなくなるおそれがある。
【００４８】
前記のようにして、左（右）の多段式加熱プレス機Ｓ２４（Ｓ２５）の熱板Ｓ２６に乾燥処理品２２を載置終了した移載装置Ｓ２２は、再び、コンベアＳ２１の前方位置に戻る。前記移載装置Ｓ２２がコンベアＳ２１の位置から左（右）の多段式加熱プレス機Ｓ２４（Ｓ２５）へ移動開始後、再びコンベアＳ２１の位置へ戻って来るまでの間、前記コンベアＳ２１は、乾燥処理品２２がコンベアＳ２１の先端から落ちないように駆動が停止される。
【００４９】
前記コンベアＳ２１前方に戻った移載装置Ｓ２２は、前記コンベアＳ２１の駆動再開により、再び乾燥処理品受け入れ棚Ｓ２２ａに乾燥処理品２２を受け入れ、次いで、前記とは反対側の右（左）側へ移動し、前記と同様にして別の多段式加熱プレス機Ｓ２５（Ｓ２４）の熱板Ｓ２６に乾燥処理品２２を載せた後、再び前記コンベアＳ２１の前方位置に戻る。また、前記乾燥処理品２２が熱板Ｓ２６に載置された右（左）の多段式加熱プレス機Ｓ２５（Ｓ２４）は二次脱水プレス（加熱プレス）を行う。
【００５０】
この右（左）の多段式加熱プレス機Ｓ２５（Ｓ２４）に乾燥処理品２２を載置している間、前記左（右）の多段式加熱プレス機Ｓ２４（Ｓ２５）では前記乾燥処理品２２の二次脱水プレスが終了し、その多段式加熱プレス機Ｓ２４（Ｓ２５）の各段に設けられている押出装置Ｓ２７によって、二次脱水プレス成形品２３がリフターＳ２８上に落とされる。また、二次脱水プレス成形品２３をリフターＳ２８に全て落とした多段式加熱プレス機Ｓ２４（Ｓ２５）の各段には、前記のようにして再び乾燥処理品２２が載置され、その間に他の多段式加熱プレス機Ｓ２５（Ｓ２４）から二次脱水プレス成形品２３がリフターＳ２８上に落とされる。
【００５１】
この例のリフターＳ２８は、床面に敷設されたレールＳ２８ａ上を車輪Ｓ２８ｂによって、左右の多段式加熱プレス機Ｓ２４，Ｓ２５の前方位置へ移動できるようになっており、二次脱水プレス成形品２３を多段式加熱プレス機Ｓ２４（Ｓ２５）から受け取った後、次の工程へ二次脱水プレス成形品２３を送るためのコンベアＳ２９の位置へ移動するようになっている。
【００５２】
なお、前記多段式加熱プレス機Ｓ２４，Ｓ２５は、前記のように二基或いはそれ以上からなるものに限られず、一基の多段式加熱プレス機からなるものでもよい。さらには、多段式加熱プレス機よりも成形サイクルは劣るが、乾燥処理品を一個づつ加熱プレスするタイプのものを用いてもよい。さらに、前記多段式加熱プレス機Ｓ２４，Ｓ２５には、蒸発した蒸気が再び乾燥処理品に戻らないよう、蒸気を吸引して排水処理装置へ送る吸引装置Ｓ２４ａ、Ｓ２５ａが設けられている。また、前記移載装置Ｓ２２は前記構造のものに限られるものではない。
【００５３】
前記二次脱水プレス工程時には、この例の如く、融点の異なる二種類の化学繊維４２，４３を用いた場合では、図１０に示すように、加熱により一方の化学繊維、つまり融点の低い結合用化学繊維であるポリエチレン繊維４２が溶融した溶融部４２Ｆの融着作用より、前記結合用化学繊維であるポリエチレン繊維４２と紙繊維４１及びポリプロピレン繊維４３との絡み合い部分で各繊維同士が結合する。さらに、前記各繊維４１，４３の結合時には、結合用化学繊維（ポリエチレン繊維）４２のみが溶融し、他の化学繊維（ポリプロピレン繊維）４３は溶融しないので、図からも理解されるように、紙繊維４１と溶融しない化学繊維４３の間等の、各繊維間の水抜き穴（網目状連通空間）Ｈは潰され難くなり、該水抜き穴Ｈを介して乾燥処理品に内在する水分を十分かつ効率よく抜くことができ、良好に水抜きされた二次脱水プレス成形品２３が得られる。また、前記結合用化学繊維４２の溶融は、該結合用化学繊維４２の表面部分のみの溶融でもよく、その場合には、繊維間がより確実に塞がれ難くなって水抜き穴を良好に形成することができる。そのような結合用化学繊維４２の表面部分のみの溶融は、前記加熱処理の時間（この例では二次脱水プレス時間）を調節することにより容易に行える。なお、図示の例では、結合用化学繊維４２の溶融による融着に加え、前記水溶性接着剤４５の接着力により、各繊維４１，４３同士の結合力がさらに高められている。
【００５４】
また、同様に前記芯鞘型繊維５０やサイドバイサイド型複合繊維５５等の互いに融点が異なる複数層からなる化学繊維を用いた場合では、二次脱水プレス工程時には、図１６（この図では芯鞘型繊維５０を用いた例が示されている。）のように、加熱により一方の化学繊維層、つまり融点の低い結合用化学繊維層であるポリエチレン繊維層５２（５７）が溶融した溶融部５２Ｆの融着作用より、互いに絡み合った各繊維４１，５０（５５）同士（詳しく言えば、紙繊維４１と溶融しないポリエステル繊維層５１（５６）、紙繊維４１同士、ポリエステル繊維層５１（５６）同士）が結合する。また、前記各繊維の結合時には、結合用化学繊維層５２（５７）のみ溶融し、他の化学繊維層５１（５６）は溶融しないので、図からも理解されるように、紙繊維４１と溶融しない化学繊維層５１（５６）の間等の、各繊維間の水抜き穴（網目状連通空間）ＨＡは潰され難く、該水抜き穴ＨＡを介して乾燥処理品に内在する水分を十分かつ効率よく抜くことができ、良好に水抜きされた二次脱水プレス成形品２３Ａが得られる。なお、図示の例では、結合用化学繊維層５２の溶融による融着に加え、前記水溶性接着剤４５の接着力により、各繊維同士の結合力がさらに高められている。
【００５５】
さらに加えて、上記複数層からなる化学繊維を用いた場合には、結合用化学繊維層５２（５７）が溶融した溶融部５２Ｆは、溶融しない化学繊維層５１（５６）によってその周辺に保持され易いため、各繊維同士の結合は各繊維の絡み合い部分（交差部分）でされ易くなって、一種の点結合状態になり易くなる。その結果、各繊維間の融着による結合部分を少なくでき、プレス時における各繊維間で構成される水抜け穴ＨＡを十分確保でき、当該プレス時の水抜けがより一層良好になると考えられる。
【００５６】
また、上述したように、前記一次脱水プレス成形品２１の加熱による乾燥・脱水を、乾燥工程と二次脱水プレス工程の二段階で行うようにすれば、効率よく一次脱水プレス成形品２１に含まれる水分を抜くことができる。
【００５７】
前記二次脱水プレス工程の終了後、二次脱水プレス成形品２３，２３Ａは、図１１に示す裁断工程へ搬送される。この裁断工程は、二次脱水プレス成形品２３，２３Ａが、所望の製品（最終成形品）に対して複数個分の大きさであったり、その他、前記二次脱水プレス成形品２３，２３Ａと製品が形状の異なる場合等に行われるもので、前記一次脱水プレス工程や二次脱水プレス工程時における成形型の形状及び寸法や、製品の種類や形状等によっては、不要の場合もある。そのような裁断工程が不要の場合には前記二次脱水プレス成形品２３，２３Ａが製品となる。
【００５８】
この実施例における裁断工程は、コンベアＳ２９で搬送されてくる前記二次脱水プレス成形品２３，２３Ａを、カッターＳ３０で所望の寸法に裁断することによって行われる。例えば、二次脱水プレス成形品２３，２３Ａを両縁と中央部の計３箇所で平行に裁断し、次いでターンテーブルＳ３０ａにより二次脱水プレス成形品２３，２３Ａを９０°回転し、前記裁断線と直交する両縁と中央部で平行に裁断して、不要な縁と４枚の製品に裁断したり、単に二次脱水プレス成形品２３，２３Ａの周囲を所定寸法で切断除去して製品にする等である。図１１のＳ３０ｂは裁断時の二次脱水プレス成形品位置決め部材である。
【００５９】
前記裁断時に生じる不要な切れ端は、集められて計量後、前記材料混合工程で古紙と共に水に離解されて再使用される。また、裁断時に発生したほこりは、吸引装置で集塵装置Ｓ３１に送られ、そこで繊維が回収されて前記切れ端と共に計量されて水に離解され、再利用される。その際、切れ端やほこりは、紙繊維と化学繊維の割合が製品と同じであるとして計算され、製品の原料としてリサイクルされる。なお、裁断後の製品、或いは裁断が不要な二次脱水プレス成形品は、用途に応じて、その後表面に化粧シートが貼着されたり、必要な部材が取り付けられる。
【００６０】
図１２は排水処理装置の概略図である。この実施例の排水処理装置は、凝沈タンクＳ３２、セットリングタンクＳ３３およびストレージタンクＳ３４よりなる。凝沈タンクＳ３２には、前記一次脱水プレス工程，乾燥工程，二次脱水プレス工程で絞り出された繊維の混ざった水分（白水）が、供給される。そして、凝沈タンクＳ３２に酸性凝集剤が投入され、それによって繊維分が凝集して凝沈タンクＳ３２の底に溜まる。さらにアルカリ中和剤を凝沈タンクＳ３２に投入して水を中和した後、きれいな上澄み水がストレージタンクＳ３４に送られ、一旦貯められた後、材料混合工程に供給される。一方、凝沈タンクＳ３２の底に溜まった繊維沈殿水はセットリングタンクＳ３３に送られ、ここで繊維分が濾しとられて、きれいな水が材料混合工程へ送られる。また、セットリングタンクＳ３３に供給された前記繊維沈殿水（白水）を、材料混合工程で再利用されるようにすれば、より一層リサイクル率が向上する。
【００６１】
なお、本発明は、上記実施例に限定されるものではなく、発明の趣旨を逸脱しない範囲において、構成の一部を適宜変更して実施することができる。例えば、上記実施例では、二次脱水プレス工程において、プレス処理と加熱処理（加熱プレス）が併せてなされ、各繊維を結合材料により結合させながら脱水を行っているが、これに限らず、加熱処理によって各繊維を結合させた後に、脱水を目的とするプレス処理、つまり二次脱水プレス工程を施すようにしても良い。
【００６２】
【発明の効果】
以上図示し、説明したように請求項１に係る発明の製造方法によれば、紙繊維と化学繊維とを結合させる結合材料が前記化学繊維とは異なる結合用化学繊維であって、前記化学繊維の融点よりも前記結合用化学繊維の融点を低くするとともに加熱処理において前記結合用化学繊維を溶融させるが前記化学繊維を融解させない温度設定とされたことにより、一次脱水プレス工程或いは二次脱水プレス工程におけるプレスによる各繊維間の結合のうち化学繊維の融着による結合部分（範囲）が少なくなって各繊維間の水抜き穴（連通空間）がより潰れ難くなり、前記水抜き穴を容易に残すように各繊維を結合することができる。また、各繊維の絡み合い結合に加えて前記結合用化学繊維の融着により各繊維の結合がなされることで製品の各繊維間の結束保持機能を高めることができるようになるとともに、溶融しない化学繊維によって遊技機の構成部材として必要な強度を保持する効果も期待できる。さらに、二次脱水プレス工程において少なくとも前記水抜き穴から脱水するため、当該プレス時の水抜けがより充分かつ効率良く行うことができ、プレス時に成形品が破裂するなどの構造上の弊害を防止するとともにより強度の高い製品が得られる。
【図面の簡単な説明】
【図１】本発明の製造方法によって製造された構成部材を有する遊技機の一実施例を示す概略斜視図である。
【図２】図１の遊技盤の背面図である。
【図３】本発明の一実施例に係る遊技機の構成部材の製造方法における製造工程を示すブロック図である。
【図４】材料混合工程を示す概略図である。
【図５】一次脱水プレス工程の概略図である。
【図６】一次脱水プレス工程終了後における一次脱水プレス成形品の部分拡大概略図である。
【図７】乾燥工程の概略図である。
【図８】二次脱水プレス工程の概略図である。
【図９】図８の概略平面図である。
【図１０】二次脱水プレス工程終了後における二次脱水プレス成形品の部分拡大概略図である。
【図１１】裁断工程の概略図である。
【図１２】排水処理装置の概略を示す図である。
【図１３】他の実施例の製造方法で化学繊維として用いられる芯鞘型繊維の概略斜視図である。
【図１４】さらに他の実施例の製造方法で化学繊維として用いられるサイドバイサイド型複合繊維の概略斜視図である。
【図１５】図１３の芯鞘型繊維を用いる実施例の一次脱水プレス工程終了後における一次脱水プレス成形品の部分拡大概略図である。
【図１６】同実施例の二次脱水プレス工程終了後における二次脱水プレス成形品の部分拡大概略図である。
【符号の説明】
１０  遊技機
１１  遊技盤
１２  遊技機枠
１３  球受け皿
２１，２１Ａ  一次脱水プレス成形品
２３，２３Ａ  二次脱水プレス成形品
４１  紙繊維
４２  結合用化学繊維（結合材料）
４３  化学繊維
５０  芯鞘型繊維
５５  サイドバイサイド型複合繊維
【図１】
0003887250.tif 000002
【図２】
0003887250.tif 000003
【図３】
0003887250.tif 000004
【図４】
0003887250.tif 000005
【図５】
0003887250.tif 000006
【図６】
0003887250.tif 000007
【図７】
0003887250.tif 000008
【図８】
0003887250.tif 000009
【図９】
0003887250.tif 000010
【図１０】
0003887250.tif 000011
【図１１】
0003887250.tif 000012
【図１２】
0003887250.tif 000013
【図１３】
0003887250.tif 000014
【図１４】
0003887250.tif 000015
【図１５】
0003887250.tif 000016
【図１６】
0003887250.tif 000017